(57)【要約】【課題】凹版印刷などで使用されるペースト状インクを使用して光学効果のある印刷像を形成し得る方法と装置を提供すること。【解決手段】ペースト状インクが含有している薄膜状の光学可変性ないし光線屈折性の独特な磁性フレーク粒子は、磁場内または電場内などで磁力線等の作用を受けインク内部で整列させられる。この整列ステップの間じゅう、該インクの粘度は、一時的に低下させられ、そのための熱源が本発明装置に設けてある。【選択図】      図１
2007111930.tif 000002
【特許請求の範囲】
【請求項１】
施与されたインク中のフレーク粒子の少なくとも一部分を、そのとき印加されている磁場、電場などの作用力線ラインに沿って配列する印刷および特定効果フレーク整列方法であって、次の各ステップ、即ち：
ａ）１５〜２５℃の温度範囲内で少なくとも１００Ｐａ’ｓ以上の粘度（Ｖ）を呈すると共にフレークを分散担持したベヒクルを含んでいる組成のペースト状インクを用意するステップ、ここに、該フレークが少なくとも磁力配列可能な物質の層を備えたものであり、
ｂ）そして、基板に対し印刷的に当該インクを施与し、
ｃ)  基板に施与された上記ペースト状インクにつき、少なくとも該インクに対し磁場ないしは電場を印加するに充分な間は継続して、その粘度（Ｖ）を少なくとも６０％だけ低下させるステップ、その際、上記フレークの粒子は電場または磁場の力線方向に整列可能な状態に保たれ、
ｄ）基板に施与された上記インクに対し磁場又は電場を印加するステップ、
からなる印刷方法。
【請求項２】
前記ステップｃ）において粘度（Ｖ）が少なくとも８０％低下させられる請求項1に記載の印刷方法。
【請求項３】
前記ペースト状インクの粘度（Ｖ）を下げるステップを、前記ステップ(ｂ)  の後で、またはその間じゅう、に加熱により遂行する請求項1に記載の印刷方法。
【請求項４】
前記ステップ(ｂ)  が凹版印刷の一工程であり、前記ペースト状インクが前記フレークを含有した凹版印刷用のインクである請求項３に記載の印刷方法。
【請求項５】
ステップ(ｄ)において前記磁性フレークが整列したのち、該フレークを焼付けキュアリングするステップ(ｅ)を更に備えた請求項３に記載の印刷方法。
【請求項６】
前記のキュアリングステップが、表層乾燥を行なう５分未満の第１期と、下層部分を硬化させる後続の第２期とからなる請求項５に記載の印刷方法。
【請求項７】
前記キュアリングステップが、インクに対し電子線ビームを照射するステップを含んだものである請求項５に記載の印刷方法。
【請求項８】
前記の加熱ステップが、前記基板を加熱ローラに接して走行させる操作を含んだものである請求項３に記載の印刷方法。
【請求項９】
前記ペースト状インクの粘度を、基板へのインク施与後にインク施与部の近傍において低下させる請求項３に記載の印刷方法。
【請求項１０】
請求項３に記載の方法により基板面に形成した印刷画像。
【請求項１１】
基板面に印刷形成された画像であって、インクベヒクル中のフレークが磁場または電場において所定の様態で再配列させられ、フレーク再配列の際または直後にインクに対してエネルギーを印加することによってその粘度を低下させてなる印刷画像。
【請求項１２】
凹版印刷工程により基板に施与される凹版印刷インクに顔料フレークが含有され、磁力配列過程においては、遷移状態を経過することで該インクの粘度が低下したのちにフレークの配列が行なわれてなる印刷画像。
【請求項１３】
前記のペースト状インクが遅乾性溶媒及び／又はキュアリング遅延剤を含有している請求項３に記載の印刷方法。
【請求項１４】
前記基板の加熱により前記ペースト状インクが熱せられる請求項３に記載の印刷方法。
【請求項１５】
印胴と圧胴を用いて前記インクが基板に施与され、これら両胴の少なくとも一方を加熱することで前記加熱ステップが遂行され、圧胴には磁場形成のための磁石が封埋されている請求項３に記載の印刷方法。
【請求項１６】
印胴と圧胴を用いて前記インクが基板に施与され、前記加熱ステップがこれら両胴の下流側で熱を賦与するものである請求項３に記載の印刷方法。
【請求項１７】
前記の加熱ステップが、加熱部材に沿っての基板走行過程を含んだものである請求項３に記載の印刷方法。
【請求項１８】
前記のキュアリングステップが、加熱部材によるインク加熱の直後に該インクに対し紫外線または電子線を照射することを含んだものである請求項６に記載の印刷方法。
【請求項１９】
前記のキュアリングステップが、インクに対する紫外線照射を含んだものである請求項５に記載の印刷方法。
【発明の詳細な説明】
【技術分野】
【０００１】
本出願は２００４年１０月２０日付けの米国特許出願第６０／６２０,４７１号並びに２００４年１２月６日付けの同第６０／６３３,４６３号に基づいた優先権を主張する。
【０００２】
本発明は、高粘度の担体中に分散された磁性粒子を、その整列状態を好適に維持すべく配列させるための方法と装置に関し、さらには当該方法で製作される画像にも関する。
【背景技術】
【０００３】
凹版印刷は周知の印刷方法であり、非印画域とは対照的に印画域には凹刻部分が多数形成されてなる印刷版を使用する。凹版印刷版の全面に高粘度インクが施与されたのち、非印画域に付着しているインク拭き除かれ、印画域のみにインクが残った状態とする。そのあと、紙葉などの巻取り紙や基板などが高圧で印刷版に押しつけられ、印画域に滞在していたインクは紙へ転写される。線画凸版式に凹刻した版を用いる凹版印刷法は、典型的には紙幣などの証書類の印刷に利用され、凹版印刷インクを凹刻部分に保持させた印刷シリンダが使用される。そのような印刷法で用いられる高粘度ペースト状の凹版インクは、例えばグラビア印刷、オフセット印刷、或いはインクジェット印刷などの他の印刷法で用いられるインクとは基本的に異なったものである。今日にいたるまで、ペースト状凹版インクの内部粒子分散度や化学的抵抗性を改良すべく種々の試みがなされてきたが、その成功の度合はさまざまで、発明者「ライガス等」（Ｒｙｇａｓ  ｅｔ  ａｌ.）、 譲受人「カナデアン  バンクノート  カンパニー  リミテッド」（カナダ  オッタワ）、の米国特許第６８３３３９５号明細書は、この問題の一解決策を提供すべくなされた発明に係るものである。
【特許文献１】米国特許第５４７３７１１号明細書
【０００４】
凹版印刷画像の改良に関し、凹版インクに対する誘電性薄片の添加を示唆した他の特許は発明者「アーゴイチア等」（Ａｒｇｏｉｔｉａ  ｅｔ  ａｌ.）、 譲受人「フレックス  プロダクツ  インク」（Ｆｌｅｘ  Ｐｒｏｄｕｃｔｓ  Ｉｎｃ．）の米国特許第６８１５０６５号である。その明細書は、顔料薄片すなわちフレークを印刷対象基板の表面が属する平面内においてほゞ平坦化すべく、インク乃至ペイントを「柔らかくして散らす」（ｄｒａｗ  ｄｏｗｎ）ことを開示している。
【特許文献２】米国特許第６８１５０６５号明細書
【０００５】
近年になって、磁気的に配列する磁性フレーク、即ち磁界の中で磁力線に沿い所望の態様で整列するフレークを使用して、特定の効果を奏出させることに相当関心が高まってきている。その数例は、「アーゴイチア等」（前出）の「整列可能な光線回折性顔料フレーク」と題した米国特許第６９０２８０７号明細書、また「フィリップス等」（Ｐｈｉｌｌｉｐｓ  ｅｔ  ａｌ.）の「磁性顔料を使用して被覆粒子のイメージ像を形成する方法」と題した米国特許第６８０８８０６号明細書であり、両者とも、磁力で配列するフレークを実際の磁界の中で配列させ特定の効果を得るむね開示している。
【特許文献３】米国特許第６９０２８０７号明細書
【特許文献４】米国特許第６８０８８０６号明細書
【０００６】
固着ラベルや価値の高い書類などを、低粘度の磁性インクであって光学的に変化に富んだフレクソ印刷またはシルクスクリーン印刷用のインクを利用し錯覚を起こさせるような光学効果を有した印刷を行なうことは、米国特許出願第２００４００５１２９７号に係る明細書中に詳述されている。
【特許文献５】米国特許出願第２００４００５１２９７号明細書
【発明の開示】
【発明が解決しようとする課題】
【０００７】
光学的に可変の、他の保証書や通貨などの印刷は、シートフィード式の凹版印刷機により印刷されることが多い。この印刷には非常な高圧（平方インチ当たり数トン）が、版面からのインク転写の際に紙面に対して印加され、さらに高速印刷（毎分２００〜５００フィート）、著しく粘稠なインク、表面乾燥の迅速さ、といった条件を伴なう。
【０００８】
独特な印刷効果が得られるため、正式階級章などの印刷は凹版印刷で行なわれる。しかし、それにはインク、凹刻印刷版のほか印刷条件に対して厳重な要件が賦課される。例えば、凹刻された通りのパターン細部までを正確に再現できるよう、印刷の（各ストロークないしピッチ）完了後にもインクは特定の内部形態を保持していなければならい。したがって、従来の印刷およびインク焼付け（キュアリング）の各ステップと新規に付加されるインク粒子整列のステップは、従来同様に同じ物理的、化学的かつ機械的性質を焼付け後のインクに帯びさせると同時に、凹刻画像の正確精密な再現と磁性粒子の所定位置配列とを可能としなければならない。上記の如く新たに追加されたステップが磁性フレークの整列を可能とする一方で、ペースト状インクの粘弾性も正確かつ厳密に維持する、といった随伴的要請に応えるのは当分野の専門家にとっても決して容易なことではない。
【０００９】
正式階級章などの印刷にあたり、所望かつ所定の状態に整列した粒子を含んだインクを施与して焼付け印刷するには、種々の強制的条件を満足する必要がある。例えば、ペースト状インクは、先行したインク転写ステップにおいて普通の粘度低下と再上昇が可能なことは勿論のこと、新規に追加されたインク粒子整列ステップの間じゅうにも後続のステップにおける普通どおりの粘度低下と再上昇とを保証しなければならない。そのような後続の粘度低下と再上昇が、インクの印刷対象基板への施与の後で生起するのであって、決してインクが流動状態にあるときではない、ということが問題を複雑にしている。高速印刷を可能にするには、つまり印刷ラインのスピードを低下させないためには、転写ずみ且つ未焼付けインクの粘度低下−再上昇の変化が素早く完結しなければならない。先行及び後続ステップのインク施与間の、普通１秒よりも短い休止期間が磁力装置の作動に割り当てられ、磁性フレークはこの時間内で瞬間的に再配列する必要がある。しかし一旦目的の印刷部位へ移ったのちは、フレークはその位置において素早く永続的な凍結状態に移行しなければならないので、フレーク配列状態の自然的緩和崩壊を阻止する適当な支援ステップが不可欠である。保証書類の保存期間じゅう恒久的に、例えば紙幣の場合には数年ないし数十年の間ずっと、磁性フレークの凍結状態は保たれねばならない。
【００１０】
上記以外の要件がインク、磁石さらには磁性フレークに対して課せられるので問題はさらに厄介である。例えば何らかのエネルギーをインクに与えてその粘度を下げるとき、その方法と強さは印刷中の各素材に対し何らの損傷を及ぼすこともなく唯インクの性状のみを変えねばならない。たとえば熱などのエネルギーは、インクに悪影響したり、或いは印刷対象物―紙、ポリマー等―の表面を焦がし又は傷つけてはいけない。そのような追加エネルギーは印刷機を損傷してもいけない。追加エネルギーは、インク粒子整列域における装置の機械的ハードウェアにも適合しなければならない。例えば、印刷ゾーンの金属部品にとって、マイクロウェーブ加熱は恐らく大変危険である。
【００１１】
磁性フレーク等の粒子を含有し高濃度かつ高粘度のペースト状インクを用いての印刷を行なう場合、通常の凹版印刷工程とインクを採用しフレークの整列を実現しようとしても、それは大変不満足な結果に終わるであろう。何故ならば、ペースト状インクの高粘性は、磁力応答による整列が可能なフレークの、インク担体つまりベヒクルの内部での移動と再配列を阻止するからであり、そのため高粘度ペースト状インク中の粒子を、磁場内部で整列させるという技術は実用化に至っていない。
【００１２】
以上の状況に鑑み本発明の一目的は、上述の如き著しく粘稠なペースト状インクを用いて特定効果奏出型の顔料印刷が可能となるよう、顔料粒子が磁場の影響で所定の配列状態をとるべく整列させられ所望の装飾的効果を顕現するよう構成した方法ならびに装置を提供するにある。
【００１３】
本発明の他の目的は、磁力を受けて配列し恒久的に所望の配列状態を維持するフレークの提供にあり、その際、雰囲気温度が１５〜３０℃の範囲内であるとき少なくとも粘度が１００〜２００Ｐａ’ｓ（パスカル秒）のペースト状インクの中に該フレークを初期的に分散させるものである。
【課題を解決するための手段】
【００１４】
本発明の印刷および特定効果フレーク整列方法では、施与されたインク中のフレーク粒子の少なくとも一部分を、そのとき印加されている磁場、電場などの作用力線ラインに沿って整列させるべく、該方法は次の各ステップ、即ち：
ａ）  １５〜２５℃の温度範囲内で少なくとも１００Ｐａ’ｓ以上の粘度（Ｖ）    
を呈すると共にフレークを分散担持したベヒクルを含んでいる組成のペー
スト状インクを用意するステップ、ここに、該フレークが少なくとも磁力
配列可能な物質の層を備えたものであり、
ｂ）  そして、基板に対し印刷的に当該インクを施与し、
ｃ）  基板に施与された上記ペースト状インクにつき、少なくとも該インクに
対し磁場ないしは電場を印加するに充分な間は継続して、その粘度（Ｖ）
を少なくとも６０％だけ低下させるステップ、その際、上記フレークの粒
子は電場または磁場の力線方向に整列可能な状態に保たれ、続いて
ｄ）  基板に施与された上記インクに対し磁場又は電場を印加するステップ、
からなるものである。
【００１５】
本発明が提供する印刷および特定効果フレーク整列方法においては、施与されたインク中のフレーク粒子の少なくとも一部分を、そのとき印加されている磁場の磁力線ラインに沿って配列するべく、該方法は次の各ステップ、即ち：
ａ）  そのときの雰囲気温度において粘度値（Ｖ）を呈すると共にフレークを
分散担持したベヒクルを用いた組成のペースト状インクを用意するステッ
プ、ここに、該フレークが少なくとも磁力配列可能な物質の層を備えたも
のであり、そしてｂ）基板に対し印刷的に当該インクを施与し、
ｂ）  基板に施与された上記ペースト状インクにつき、少なくとも該インクに
対し磁場ないしは電場を印加するに充分な間は継続して、その粘度（Ｖ）
を実質的に充分に低下させるステップ、その際、上記フレークの粒子は電
場または磁場の力線方向に整列可能な状態に保たれ、
ｃ）  基板に施与された上記インクに対し磁場又は電場を印加するステップ、
からなるものである。
【００１６】
本発明によって製品を得る際、磁場または電場を利用しフレーク粒子が所望の様態に再配列させられるが、この再配列の期間中ずっと継続して、或いは再配列開始の直前に、エネルギーをインクに印加しその粘度を低下させる。
【００１７】
本発明にあっては、顔料フレークが基板へ印刷的に施与され、凹版印刷工程と磁力整列工程とによって該フレークの粒子は配列させられるが、そのとき当該凹版印刷インクが経由する遷移状態において、該インクは印刷的に基板に施与される直前の粘度よりも低い粘度を一時的に呈する。
【００１８】
本発明にあっては、粘稠なペースト状インクが通常の印刷転写プロセスと当該インクに追加の熱等の追加的エネルギーを与えるステップとによって対象物へ印刷されるが、その際このエネルギー付与は、インクの印刷転写後または転写中の何れであてもよく、要は該インクの粘度が低下し該インクに含有されている磁性フレークが磁場ないし電場の中で力線に沿って配列できればよい。
【発明を実施するための最良の形態】
【００１９】
図１は、本発明の一実施例における凹版印刷の模式的工程図であり、磁場は印刷ローラの近傍に配置され、インク中のフレーク粒子整列の前に当該インクの粘度を一時的に下げるべく熱源を備えている。    
【００２０】
図２は、図１同様の模式的工程図であり、ペースト状の粘稠インクの中に含有されているフレークを整列させるための磁石が圧胴の内部に配設してある。
【００２１】
図３も、図１同様の模式的工程図であり、ここではフレーク整列用マグネットの真上にインク焼付け（キュアリング）用の紫外線源が配置してある。
【００２２】
図４は、図３同様の模式的工程図であり、ここでは整列用マグネットの真上に熱源が配置してある。
【００２３】
図５は、図２同様の模式的工程図であり、ここでは、ローラ対の間でインクを受取り画像を施与された紙シート４が加熱用パーツを近接配置してなる磁場域へ向かって進行する。
【００２４】
本発明により、証券等や高価な書類を印刷するための新規な印刷方法が提供され、そこでは磁性薄片ないしフレークを分散含有したペースト状インクの該フレークが磁場内で配列させられる。望ましくは、ペースト状の粘稠インクが含有するフレークは光線干渉性の顔料、光線反射性の顔料、又は光線屈折性の顔料の、磁性を帯びたフレークである。また本発明は、適用可能な適宜の外力を用いて所望の配列状態にフレークを整列させ得る整列方法に適応したものである。たとえば、特定性能のフレークを所望の様態に配列させるべく電場中を移動し得る粒体
は、フレーク含有ペースト状インクに対し配列過程の間じゅう一時的にその粘稠度を低下させ得るので、本発明においては好都合である。
【００２５】
一例において光線干渉性顔料の性状が光学的に可変であり、それはアルミニウムの層で包囲された磁性材料の薄層と、この薄層をアルミニウム層から剥離させる誘電性の薄層とからなる。この顔料を分散させる高粘度のベヒクルは、追加の溶剤又は焼付け遅延剤（硬化遅延剤）を含有していてもよい。そして、印刷物が磁場域を通過する遷移状態の間じゅう層状のインクが流動性を保持するよう、望ましくは４０℃以上の温度において４〜４０Ｐａ’ｓの粘度を呈するものとされる。磁性のペースト状インクを用いての画像印刷は、マグネットが圧胴に埋設され、又は圧胴の可及的近傍に配置された印刷機を用いて行なわれる。
【００２６】
概念的に云えば、装飾的光学効果が磁場内で生成するための理想的な環境は、磁力線密度が高い印刷ライン上の磁場域にある間じゅう、層状インクが流動性を保持し得るようラインの暫時停止時間はできるだけ長くされ、これと相俟って、磁力線透過性のフレークが磁場域滞在中に配列を完了させるべく適正な粘弾性挙動を示すようなベヒクル系が採用された環境である。
【００２７】
本発明の第１実施例において、印刷機に備えつけた磁力設備は、装飾的光学効果を提供するための設備である。典型的に云えば、装飾的光学効果は、液状インクベヒクルに分散したフレークを磁場の磁力線に沿い所定の種々の態様で、たとえばフレークの一部分を意識的に他の部分とは異なった配列とするといった態様で、整列させることで得られる。たとえば一群のフレーク粒子は各自の側縁で立たせ、他の群は平坦な姿勢で寝た姿勢をとらせ、及び/又はこれら両群の立位と寝位との中間の姿勢つまり種々の角度で傾斜した姿勢、をとらせることになる。そのためのハードウェアは、図１に示すように印刷対象シートの真下に配置し、しかも圧胴と印胴にできるだけ接近させてある。光学的な変化が可能なインクを受容した直後のシートは、磁力ラインに沿って搬送されるが、磁石面とインク面との間の間隔は１インチ以下としてある。この例において、シートに施与された新鮮なインクは、充分な熱エネルギーを（圧胴等から）与えられベヒクル中の磁性顔料粒子が磁場等の力線に対し平行となるよう整列できるだけの流動性をその時なお依然として保持しているか、又はこれと対照的であるが、粘稠なペースト状インクがあらためて加熱され磁力設備ハードウェア到達直前に再度流動性を回復するか、の何れかである。図１において印胴１に巻付けた印刷版には、所望の模様に対応した形状の多数の凹刻部分２を形成してある。印胴１と圧胴３とは逆方向に回転しつゝ互いに当接している。これら両胴の間へ挿入された印刷対象ウェブ、図の例では裁断紙シート４、は左から右へ走行する。しかし該ウェブは、連続した巻き紙、フィルム或いは樹脂シートであってもよい。紙が或る角度位置で正確に両胴間に挟圧された瞬間、ペースト状インクを保持した一群の凹刻群もこの角度位置をとり、インクは紙へ転移し印刷画像群５を形成する。図の例では各画像は黒塗りの長方形である。印刷ずみの先行別シート８は、インク施与ステップ後ただちに永久磁石７を備えた直線状マグネット器６の上を走行する。直線状の磁界効果を生じさせるためのマグネット器の設計は、上に引用した数件の米国特許明細書に記述されている。それらの特許と応用例とによれば、磁性粒子は磁界の中を通るとき磁力線の方向に整列させられる。その結果、一例として直線状の「自転棒」的な光学効果が印刷物上に発現する。これについては、２００４.１２．２２. 付の、発明者「ラクシャ等」（Ｒａｋｓｈａ  ｅｔ  ａｌ.）による米国特許出願第２００５０１０６３６７号に図示され記述されている。
【特許文献６】米国特許出願第２００５０１０６３６７号明細書
【００２８】
ここで再び図１を参照すると、印刷されたシート例えば紙幣は、圧胴３から受取り積重ねユニットへ向けて高速で移送されるとき、大量の雰囲気空気に暴露される。その一つの結果として、印刷物表面が殆ど瞬間的に乾燥してしまう、ということになる。光学的変化性インクが各シートに施与された時点から当該シートが積重ねユニットに収容される時点までの間、それは普通１分未満、にインクの粘度は急速に上昇するので、積重ねに起因した上下シート間でのインク移りは起こらない。各瞬間における移送中のシート枚数をできるだけ減らすには、インク施与から積重ねまでの時間は５分未満であることが望ましい。
【００２９】
磁気配列ステップを高速印刷条件に適合させるには、インクが追加の遅乾性溶媒を含有することが望ましく、そうすれば磁力域を走行中の遷移期間における層状インクの流動性を確保できる。ペースト状インクの粘度を下げるべく印胴１も加熱されていれば、そのような遅乾性溶媒中の瞬間揮発的軽量成分量を少なくできるから、磁力域中に達したインク層内における溶媒量を多くすることができる。丁子油などの硬化遅延剤の採用は、シートが磁力域へ達する前にそのインク表面の被膜化が起こらないよう阻止する別の方策である。
【実施例】
【００３０】
下記に表示した３種の試験例は、上述のようなオイルの追加と同時に熱などのエネルギーを印刷インキに賦与することで磁場通過中のインク粘度を下げ得ることを明示している。
【００３１】
試験例１.    供給者#１からのペースト状インク用のベヒクル７.２５グラムを光学的可変顔料２.５グラムに混合し、フラッシュオイル（Ｆｌａｓｈ Ｏｉｌ「商標」）を用いて２種の濃度水準に希釈した。高低２温度で測定したペースト状インクの粘度は、次のようにオイル含量と温度に依存した相違を示した。
2007111930.tif 000003
《註》 粘度測定の際の剪断速度は  ５.７ ｓ-1  とした。
【００３２】
試験例２.    供給者#２からのペースト状インク用のベヒクル７.５グラムを光学可変顔料２.５グラムに混合し、フラッシュオイル（Ｆｌａｓｈ Ｏｉｌ）を用い２種の濃度に希釈した。上記剪断速度にて２５℃と５０℃で測定したペースト状インクの粘度は、次のようにオイル含量と温度に依存した相違を示した。
2007111930.tif 000004
【００３３】
試験例３.  供給者#２からのペースト状インク用ベヒクルを光学的可変顔料と混合しオイルで希釈した。希釈・非希釈の両インクは、上記剪断速度にて２５℃と４０℃で測定した粘度が次のようにオイル含量と温度に依存した相違を示した。  
2007111930.tif 000005
【００３４】
図２に示した第２実施例では、インク施与と磁性画像形成とが殆ど同時に遂行される。やはり、画像用の凹刻部分１２を備えた非磁性印胴１０は、このインク施与ステップにおけるインク粘度を下げるべく加熱されている。それ自体は非磁性の圧胴１３はインク施与ステップにおいて印胴１０に対し大変な高圧を加える。この圧胴１３には、一定間隔に配置された極性１６を有する一連の封埋磁石１４を設けてあるが、この間隔は凹刻部分１２のパターンと印胴１０の自転とに適合させたものである。両胴は互いに反対方向に回転する。シート状の紙１５は両胴の間へ供給され、画像１７は凹刻部分から紙へ、両胴が最接近して相互に接触する瞬間に転写される。まさに、このインク転写の瞬間に１つの磁石群が凹刻部分１２の群に位置整合する。層状のインクが凹刻部分から出るとき、ピッタリそのタイミングに合わせて、各磁石１４が発する磁場はインク中の磁性顔料粒子との間に相互作用を起こすので、印加されている磁場の磁力線に沿って顔料粒子は再配列する。この再配列と整列の結果として、転写された時点で既にインク像１７は「転がし棒」状の磁性的装飾効果を得ていることになる。この実施例では、インクの磁場域での滞留時間が図１の実施例の場合よりも相当に短いので、粘度低下の程度との均衡を保たせるべく追加の粘弾性改変剤が必要であろう。該改変剤は、インクに適度な粘着力を維持させるが、凹刻部分からのインク離脱を困難にするような障害となってはいけない。
【００３５】
次に図３を参照すると、この実施例は図１のものと類似しているが、磁性かつ紫外線焼付け可能な光学変化性インクを用いるため、印刷機としては少し相違している。図１と同様に両胴１と３の間でインクを受容したシート状の紙は永久磁石７の磁力域へ向かって進む。本発明では、この磁力域に到達したとき、インクはなお幾ばくかの流動性を保持している。磁力ハードウェアの上方に位置したとき、インク内部では磁性粒子がこの場の磁力線の方向に整列する。磁場内に存在している間に磁性フレークの位置を凍結状態に固定するべく、紫外線源または電子線照射ユニット１１が整列用の磁石群に対面して配置されており、フレークが整列したのちに該線源またはユニットを付勢するべくスイッチが入れられる。あるいは、これに代え、紫外線源を永久磁石７の磁力域の近傍に配置してもよい。この場合、印刷物が進行を続けて焼付け（キュアリング）部１１に到達し次第、そこでインクは硬化し磁性フレークは磁力線に従った傾斜姿勢に固定される。なお、図２の例においても紫外線硬化型のインクの使用が可能であり、その場合にはインクは凹刻部分から出た直後に焼付けられることになる。
【００３６】
図４に示した更に他の実施例も図１のものに類似している。しかし図４では、熱エネルギーがインクと紙シートに賦与されるのは印刷ローラ上にあるときではなく、それらが磁石の上に来たときである。熱源１３は印刷ローラの下流側に配置され磁場に対面している。
【００３７】
熱源１３は印刷物を加熱して充分にインク粘度を下げフレークが磁力線に沿って整列できるようにしている。勿論、種々の熱供給手段の採用が可能である。エネルギーの伝達手段は、放射、伝導あるいは対流の何れでもよい。熱の伝達には蒸気、加熱空気、赤外線照射、マイクロウェーブ、高周波誘電熱、光エネルギーその他の適宜の手段が採用可能である。一例は、赤外線（ＩＲ）照射である。本発明の根本的な技術思想は、そのようなエネルギーよってペースト状印刷インクの粘度を下げ、磁力によるフレーク整列の磁場でのプロセスに適応させることにある。
【００３８】
図４に類似した実施例において、フレーク整列を容易にするための粘度低下手段として対流方式を採用した。この例では次の多段階からなる工程、即ち：
＃１.    磁性層を有した光学可変干渉性顔料の粒子を有する酸化キュアリング
（焼付け）性ペースト状インクを調製準備し、
＃２.    凹刻プレートと試験室用凹版印刷機を用い、上質ボンド紙シートに対
して上記インクを施与し、
＃３.   各シートを個々に毎分５０〜２００フィートのスピードでコンベアに
より搬送し、
＃４.    磁石群の近傍上流側において約３００℃の熱空を各シートに吹付け、      
インク粘度を６０％以上低下させ、
＃５.   加熱直後、寸法が４．０×１.５×０．２５インチのホウ化鉄ネオジ
ム（ＮｄＦｅＢ）磁石２個を直列にし進行方向の長さが計８.０インチで
ある磁石列上にシートを通し、粘度低下インク画像を磁場にかけること
で、各イメージの長さに亘るアーチ状にフレークを整列させ、
＃６.   最後に上記コンベアにて各シートを加熱域と磁場域から排出し、酸化
的キュアリングを実施する、
という工程で印刷ずみシートを作製した。
この例では、磁場等の内部でフレークを整列させるには６０％の粘度低下で充分であったが、他の例ではインクの元来の粘度などにもよるが８０％以上の粘度低下が望ましいこともある。
【００３９】
図５の実施例は図４に示したものと類似している。
【００４０】
図５において、ローラ１と３の間でインクが施与された紙シート４は磁場域７へ向かう。磁石群表面から０．０６２５〜１.５インチだけ離した加熱部材１４が紙とインクを加熱し、磁性粒子が磁場７内で整列し得る低いインク粘度とした。磁場７に到達する前に紙シートの加熱を始めるべく、普通、加熱部材１４は磁場７よりも長くしてある。インク中で整列状態にある顔料粒子の姿勢を固定し且つインクベヒクルの焼付け（キュアリング）硬化を行なうべく、紫外線源１３を磁場７の下流側近傍に配置してある。
【００４１】
本発明の概念と範囲から逸脱することなしに上記以外の種々の実施例を採用し得ることは勿論である。
【図面の簡単な説明】
【００４２】
【図１】模式的行程図の第１斜視図。
【図２】模式的行程図の第２斜視図。
【図３】模式的行程図の第３斜視図。
【図４】模式的行程図の第４斜視図。
【図５】模式的行程図の第５斜視図。
【符号の説明】
【００４３】
１  印胴
２  凹刻部分
３  圧胴
４  裁断紙シート
５  印刷画像群
６  マグネット器
７  永久磁石
８  先行別シート
【図１】
2007111930.tif 000006
【図２】
2007111930.tif 000007
【図３】
2007111930.tif 000008
【図４】
2007111930.tif 000009
【図５】
2007111930.tif 000010